【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
少なくとも１種のアルケンカーボネートポリマーを１２０℃〜２７０℃の温度で分解する方法であって、該方法は、空気下で第１級アミンとポリ（アルケンカーボネート）ポリオールである前記少なくとも１種のポリマーとの反応を含み、前記反応において前記少なくとも１種のポリマーを解重合して非高分子系分解残渣を得ることを特徴とする、方法。
【請求項２】
前記反応は、オーブン外部の空気流と連通したオーブン内で行われ、前記空気流は前記少なくとも１種のポリ（アルケンカーボネート）ポリオールを分解すると同時に取り除くことができるものである、請求項１に記載の方法。
【請求項３】
前記空気流は、大気圧１．０１３×１０５Ｐａの大気からなる、請求項２に記載の方法。
【請求項４】
前記第１級アミンは、前記少なくとも１種のポリ（アルケンカーボネート）ポリオールを前記反応によって有機金属触媒を用いずに解重合して、揮発性の前記分解残渣を得るものであり、最初の前記ポリ（アルケンカーボネート）ポリオールに対する前記残渣の重量比が０．２％〜５％である、請求項１〜３のいずれか一項に記載の方法。
【請求項５】
最初の前記ポリ（アルケンカーボネート）ポリオールに対する前記残渣の重量比が０．５％〜２％である、請求項４に記載の方法。
【請求項６】
前記分解残渣が、
前記アルケンカーボネート及び／又は前記少なくとも１種のポリ（アルケンカーボネート）ポリオール由来オリゴマーを含む第１の残渣１０重量％〜９０重量％と、
前記第１級アミンの分解生成物を含む第２の残渣９０重量％〜１０重量％と、
を含む液体／固体混合物である、請求項４又は５に記載の方法。
【請求項７】
前記反応を１３０℃〜２６０℃で最長２時間行って前記分解残渣を得る、請求項４〜６のいずれか一項に記載の方法。
【請求項８】
前記第１級アミンが、以下を有する脂肪族又は芳香族のモノアミン及びポリアミンから選ばれる、請求項１〜７のいずれか一項に記載の方法：
前記第１級アミンがモノマーの場合、大気圧１．０１３×１０５Ｐａで、１８０℃を超える沸点、及び、
前記第１級アミンがオリゴマー又はポリマーである場合、２０００ｇ／ｍｏｌ以下の重量平均分子量。
【請求項９】
前記第１級アミンが、非揮発性のアルキルアミンから選ばれる脂肪族モノアミンモノマーである、請求項８に記載の方法。
【請求項１０】
前記第１級アミンが、炭素数１２〜１６のアルキル基を有するアルキルアミンである、請求項９に記載の方法。
【請求項１１】
前記第１級アミンが、アニリン及びアニリン誘導体から選ばれる芳香族モノアミンモノマーである、請求項８に記載の方法。
【請求項１２】
前記第１級アミンが、アルキルアニリンから選ばれる、請求項１１に記載の方法。
【請求項１３】
前記第１級アミンが、ポリエーテルアミン型の脂肪族ポリアミンオリゴマー又は脂肪族ポリアミンポリマーである、請求項８に記載の方法。
【請求項１４】
前記第１級アミンが、ポリオキシアルケンのジアミン及びトリアミンから選ばれる、請求項１３に記載の方法。
【請求項１５】
前記少なくとも１種のポリ（アルケンカーボネート）ポリオールが、直鎖状脂肪族ジオールであり、末端基の５０ｍｏｌ％超が前記第１級アミンと相互反応するヒドロキシル基である、請求項１〜１４のいずれか一項に記載の方法。
【請求項１６】
前記少なくとも１種のポリ（アルケンカーボネート）ポリオールが、５００ｇ／ｍｏｌ〜５０００ｇ／ｍｏｌの重量平均分子量を有する、請求項１５に記載の方法。
【請求項１７】
前記反応における前記第１級アミン／ポリ（アルケンカーボネート）ポリオールの重量比が、１０％以下である、請求項１〜１６のいずれか一項に記載の方法。
【請求項１８】
電極において可逆的なリチウムの挿入／脱離を行うことのできる活物質と、
導電性フィラーと、
ポリマーバインダーと、
少なくとも１種のアルケンカーボネートポリマーを含み、組成物の前駆体混合物を得るために、予め前記活物質、前記フィラー及び前記バインダーと溶融混合された犠牲高分子相を空気下で１２０℃〜２７０℃の分解温度で分解することにより得られる残渣と、
を含むリチウムイオン電池電極用高分子組成物であって、
前記分解残渣は、ポリ（アルケンカーボネート）ポリオールである前記少なくとも１種のアルケンカーボネートポリマーの、前記前駆体混合物に含まれる第１級アミンによる解重合反応の生成物を含むことを特徴とする、組成物。
【請求項１９】
前記分解残渣が、
前記アルケンカーボネート及び／又は前記ポリ（アルケンカーボネート）ポリオール由来オリゴマーを含む第１の残渣１０重量％〜９０重量％と、
前記第１級アミンの分解生成物を含む第２の残渣９０重量％〜１０重量％と、
を含む液体／固体混合物である、請求項１８に記載の組成物。
【請求項２０】
５％未満の重量分率で前記分解残渣を含む、請求項１８又は１９に記載の組成物。
【請求項２１】
０．１％〜２％の重量分率で前記分解残渣を含む、請求項２０に記載の組成物。
【請求項２２】
前記犠牲高分子相が、
前記相中の重量分率で５０％超の、末端基の５０ｍｏｌ％超が前記第１級アミンと相互反応するヒドロキシル基である直鎖状脂肪族ジオールであり、５００ｇ／ｍｏｌ〜５０００ｇ／ｍｏｌの重量平均分子量を有する前記少なくとも１種のポリ（アルケンカーボネート）ポリオールと、
前記相中の重量分率で５０％未満の、２００００ｇ／ｍｏｌ〜４０００００ｇ／ｍｏｌの重量平均分子量を有する他の前記アルケンカーボネートポリマーと、
を含む、請求項１８〜２１のいずれか一項に記載の組成物。
【請求項２３】
前記分解残渣が、有機金属触媒を用いることなく、大気圧１．０１３×１０５Ｐａの空気流と連通するオーブン内で行われる前記反応の生成物を含み、前記反応における第１級アミン／ポリ（アルケンカーボネート）ポリオールの重量比が１０以下である、請求項１８〜２２のいずれか一項に記載の組成物。
【請求項２４】
リチウムイオン電池のアノード又はカソードを形成することのできる電極であって、請求項１８〜２３のいずれか一項に記載の組成物からなる少なくとも１つのフィルムと、前記少なくとも１つのフィルムと接触した金属集電体とを含むことを特徴とする、電極。
【請求項２５】
アノードと、カソードと、リチウム塩及び非水性溶媒に基づく電解質とを含むセルを少なくとも１つ含むリチウムイオン電池であって、前記アノード及び／又は前記カソードが、請求項２４に記載の電極からなることを特徴とする、リチウムイオン電池。
【請求項２６】
セラミック材料粉末と、分解されるバインダーとして前記少なくとも１種のポリ（アルケンカーボネート）ポリオールとを含むセラミックスの焼結のための、請求項１〜１７のいずれか一項に記載の方法の使用。
【請求項２７】
請求項１８〜２３のいずれか一項に記載の組成物を作製する方法であって、
ａ）前記活物質と、前記バインダーと、前記導電性フィラーと、前記バインダーより少なくとも２０℃低い熱分解温度を有する前記犠牲高分子相とを、溶媒を蒸発させずに溶融混合して、前記組成物の前駆体混合物を得ることと、
ｂ）金属集電体上に前記前駆体混合物をフィルム状に成膜させることと、次いで、
ｃ）空気下で前記第１級アミンと前記少なくとも１種のアルケンカーボネートポリマーとを反応させることを含む、１２０℃〜２７０℃の上記温度で前記犠牲高分子相を分解することと、
をこの順に有することを特徴とする、方法。
【請求項２８】
工程ｃ）を、有機金属触媒を用いずに、オーブン外部の空気流と連通したオーブン内で１４０℃〜２５０℃で３０分〜１時間（境界値を含む）行い、前記空気流は前記少なくとも１種のポリ（アルケンカーボネート）ポリオールを分解すると同時に取り除くことができるものである、請求項２７に記載の作製方法。
【請求項２９】
前記犠牲高分子相が、
前記前駆体混合物中に２０％〜４５％の重量分率で存在し、
前記相中の重量分率で５０％超の、末端基の５０ｍｏｌ％超が前記第１級アミンと相互反応するヒドロキシル基である直鎖状脂肪族ジオールであり、５００ｇ／ｍｏｌ〜５０００ｇ／ｍｏｌの重量平均分子量を有する前記少なくとも１種のポリ（アルケンカーボネート）ポリオールと、
前記相中の重量分率で５０％未満の、２００００ｇ／ｍｏｌ〜４０００００ｇ／ｍｏｌの重量平均分子量を有するポリ（アルケンカーボネート）ポリオール型の又はポリ（アルケンカーボネート）ポリオール型ではない他の前記アルケンカーボネートポリマーと、
を含む、請求項２７又は２８に記載の作製方法。